특히 , 상기 광촉매 가 코팅 된 기재 는 400 ~ 550 ℃ 에서 30 분 내지 2 시간 의 소결 공정 을 통하 여 , 탑 코트 층 과 프리 코트 층 그리고 기재 표면 사이 의 접착력 이 더욱 강화 되 게 하 는 것 이 바람직 하 다 . 이 경우 고온 에서 오랜 시간 소결 하 는 경우 에 는 접착력 은 향상 될 수 는 있 어도 이산화 티탄 광촉매 의 구조 가 아나 타제 형 에서 루틸 형 으로 전환 될 수 있 으며 , 이 로 인하 여 광촉매 효율 은 크 게 저하 되 게 되 기 때문 에 온도 와 소결 시간 을 최적 화 하 는 연구 가 필요 하 다 .